(57)【特許請求の範囲】
【請求項１】
全底面が平面であるすり板と、
前記すり板を嵌着固定可能な内面と前記すり板の全底面と当接する平板部とを有するサヤと、
前記平板部の前記すり板底面との当接面から前記サヤに圧入されて取付けられると共に前記サヤの前記すり板底面との当接面から前記すり板と反対側の舟体側へ突設された舟体取付けボルトと、を備えてなり、
前記舟体取付けボルトの頂面が平面であり、且つ、前記頂面が前記サヤの前記すり板底面との前記当接面と同一平面になるように前記舟体取付けボルトが配設されている集電部材。
【請求項２】
すり板の全底面と当接する平板部と、
すり板側面の取付部を嵌着固定するフランジ部と、
前記平板部の前記すり板底面との当接面から前記すり板と反対側の舟体側へ突設された舟体取付けボルトと、を備えてなり、
前記舟体取付けボルトの頂面が平面であり、且つ、前記舟体取付ボルトを前記平板部の前記すり板底面との当接面から前記サヤへ圧入して取付けて、前記頂面が前記平板部の前記すり板底面との前記当接面と同一平面になるように前記舟体取付けボルトが配設されている集電部材のサヤ体。
【請求項３】
前記平板部の厚みが、１．２ｍｍ〜２．０ｍｍである請求項２に記載の集電部材のサヤ体。
【発明の詳細な説明】
【０００１】
【発明の属する技術分野】
本発明は新幹線や在来線の車両に使用される集電部材に関する。
【０００２】
【従来の技術】
従来の鉄道車両用集電部材の一例の断面図を図４に示す。図４において、すり板１は、サヤ２を介して舟体３に取付られている。このサヤ２の舟体３への取付は、サヤ２の底部に貫通穴が設けられ、その貫通穴を通る舟体取付ボルト６にナット５を締め付けることにより取付られている。サヤ２とすり板１との当接面には舟体取付ボルト６の四角形の頭部が突出し、この頭部の頂面との接触を防ぎ、かつ、頭部側面をボルトの回り止めとするために、すり板の底面の中央部には溝７が設けられている。
【０００３】
ところが、すり板の底面の中央部に溝７が設けられている構造では、すり板がトロリ線との摺動により摩耗が進行した場合、見掛けの残厚に対して、溝上の残厚は著しく小さくなり、見掛けの残厚で摩耗管理を行うと、強度不足のため、すり板の破損に繋がるなどの問題が発生することがあった。破損を防止するためには、早めのすり板交換が有効であるが、この交換時期は、すり板の材質等によっても異なり、サヤ２のフランジ部２ａ、２ｂからの高さを基準にして判断する場合でも、高さ測定という煩雑な作業を行う必要がある。
【０００４】
【発明が解決しようとする課題】
そこで、本発明は前記問題点を解決するためになされたものであり、摩耗による強度の低下が少なく、耐久性に優れ、交換時期を明確に判断できる集電部材を提供することを目的とする。
【０００５】
【課題を解決するための手段】
本発明の請求項１の発明は、全底面が平面であるすり板と、前記すり板を嵌着固定可能な内面と前記すり板の全底面と当接する平板部とを有するサヤと、前記平板部の前記すり板底面との当接面から前記サヤに圧入されて取付けられると共に前記サヤの前記すり板底面との当接面から前記すり板と反対側の舟体側へ突設された舟体取付けボルトと、を備えてなり、前記舟体取付けボルトの頂面が平面であり、且つ、前記頂面が前記サヤの前記すり板底面との前記当接面と同一平面になるように前記舟体取付けボルトが配設されている集電部材である。
【０００６】
サヤとすり板のそれぞれの当接面を平面化させることにより、すり板の摩耗が進行した場合、見掛けの残厚と、真の残厚が一致し、すり板の摩耗しろをサヤのフランジ部の高さとすることができるため、すり板の交換時期が明確にわかる。さらには、その接触面積を大きくすることが可能となり、接触抵抗が小さくなり、安定した集電作用を行うことができる。
【０００７】
また、上記すり板は、側面の長手方向にサヤの取付部を有し、底面が平面である集電部材のすり板であることが好ましい。
【０００８】
すり板底面の中央部に溝を設けた従来型のものに比べて、すり板自身の強度を大幅に向上させることができる。
【０００９】
また、本発明の請求項２の発明は、すり板の全底面と当接する平板部と、すり板側面の取付部を嵌着固定するフランジ部と、前記平板部の前記すり板底面との当接面から前記すり板と反対側の舟体側へ突設された舟体取付けボルトと、を備えてなり、前記舟体取付けボルトの頂面が平面であり、且つ、前記舟体取付ボルトを前記平板部の前記すり板底面との当接面から前記サヤへ圧入して取付けて、前記頂面が前記平板部の前記すり板底面との前記当接面と同一平面になるように前記舟体取付けボルトが配設されている集電部材のサヤ体である。
【００１０】
フランジ部によって、すり板を長手方向に装入するのみで、すり板を強固に嵌着固定することができる。なお、ここで、サヤ体とは、サヤに舟体取付ボルトが取り付けられたものをいう。
【００１１】
また、本発明の請求項３の発明は、前記平板部の厚みが、１．２ｍｍ〜２．０ｍｍである請求項２に記載の集電部材のサヤ体である。
【００１２】
サヤ体の平板部の厚みを１．２ｍｍ〜２．０ｍｍ、好ましくは、１．４ｍｍ〜１．８ｍｍとすることにより、舟体取付ボルトの安定した取付力を得ることができる。
【００１４】
また、請求項１〜３において、舟体取付ボルトが圧入により取り付けられていることから、サヤ体のすり板当接面である平板部を平面化することができる。また、圧入によるためその取付面をきれいな面にすることができる。
【００１５】
【発明の実施の形態】
以下、本発明の実施形態例をあげ、本発明を具体的に説明する。
【００１６】
本発明の集電部材の構成の一例を図１に示した。図中の符号１はすり板、２はサヤ、３は舟体、４は舟体取付ボルトである。集電部材は、すり板１と、サヤ２と、舟体取付ボルト４のセットで構成される。舟体取付ボルト４は、サヤ２に圧入されサヤ体２０を形成しており、すり板１とサヤ２との当接面には舟体取付ボルト４の頭部が突出しておらず、すり板１の底面の全面がサヤ２の当接面と接触して固定されている。
【００１７】
本発明で使用するすり板１としては、炭素質すり板、粉末冶金法による炭素系すり板等を用いることができる。この炭素質すり板の材質自体に制限はなく、実質的に炭素のみからなる炭素材料乃至は炭素を主成分とする材料であって、ピッチ含浸品、樹脂含浸品及び金属含浸品等の含浸品を包含する。所謂炭素化品や黒鉛化品等や、炭素繊維強化炭素複合材料を母材とし、これに、ピッチ含浸、樹脂含浸及び金属含浸等をした各種炭素材料を包含する。さらに、冷間等方加圧成形工程を経た高密度等方性黒鉛や熱間加圧法を用いた高密度黒鉛等の黒鉛材料、焼成炭素材料、その他に加圧焼成法により製造される炭素材料及び炭素繊維強化炭素複合材料等があげられ、これらを任意の形状に加工したものを基材として使用することができる。
【００１８】
粉末冶金法による炭素系すり板は炭素粉末、金属粉末およびバインダーを混合、加圧成形、焼結した炭素・金属系複合材料である。炭素粉末としてはコークス粉末、黒鉛粉末、炭素繊維等が使用される。金属粉末としては、銅または銅合金、鉄または鉄合金およびその他金属の粉末および／または繊維が使用される。さらに、全体的な特性の向上のためピッチ含浸、樹脂含浸、金属含浸等が施されたものもある。
【００１９】
図１にすり板１の形状の一例を示す。図１において、すり板１は上面が平面であり、側面下部の長手方向には、サヤ体２０を嵌着固定するするためのサヤ体２０の取付部１ａ、１ｂが設けられている。この取付部１ａ、１ｂは、図示するように末広がり状となっている。この末広がり状の取付部１ａ、１ｂに、サヤ体２０のフランジ部２ａ、２ｂが嵌合することにより、すり板１がサヤ体２０に固定される。この取付部１ａ、１ｂは、図示の様な末広がり状でも、例えば、側面長手方向に溝を形成させる等、サヤ体２０のフランジ部２ａ、２ｂが引っ掛かり、すり板１を嵌着固定することができるような形状であればよく、ここで、例示したものに限定されない。さらに、すり板１の底面は、平面に加工されている。
【００２０】
サヤ体２０は、すり板１の底面と当接する平板部２ｃと、すり板側面の長手方向に設けられている取付部１ａ、１ｂに当接し、すり板１を嵌着固定するフランジ部２ａ、２ｂと、底面に突設された舟体取付ボルト４と、を備えてなる。このようなサヤ体２０は、厚み１．２ｍｍ〜２．０ｍｍ、好ましくは１．４ｍｍ〜１．８ｍｍの鋼板を折り曲げて形成することができる。ここで、フランジ部２ａ、２ｂは、底面からの高さが７〜９ｍｍになるように折り曲げられている。そして、前記平板部２ｃには、その幅方向の中央の２か所に舟体取付ボルト４の取付用下穴２ｄが設けられている。
【００２１】
舟体取付ボルト４のサヤ２への取付は、圧入や、溶接による方法がある。溶接の場合は、一般的な溶接法によればよい。しかしながら、溶接の場合、サヤ２の平板部２ｃ及び舟体取付ボルト４の表面に施されている亜鉛メッキが剥がれるという問題がある。一方、圧入によるボルトの取付の場合には、表面の亜鉛メッキが剥がれるという問題は起こらない。このことから、圧入による取付が好ましい。圧入に用いられるボルトには一般的な圧入用ボルトでよく、その一例を模式化して図２に示す。図２において、４はボルト、２１はボルト頭、２２は噛合部、２はサヤ、ｄ1 はサヤ下穴径、ｄ2 はボルトの呼び径を示している。ここで、圧入後のボルト４のサヤ２への取付けを確実にするためには、サヤ下穴径ｄ1 は、ボルト呼び径ｄ2 と等しくしておくことが好ましい。ボルト４の圧入には、ボルト頭２１に軸方向の荷重Ｐをかけることによりボルト４をサヤ２からボルト頭２１が突出しなくなるまで圧入する。圧入されたボルト４は、ボルト頭２１下の噛合部２２がサヤ２に食い込むことによって、強固に取付られる。ここで、使用される圧入ボルト４は、取付られる母材であるサヤ２と同一の材質のものを使用することが好ましく、特に炭素鋼が好ましい。
【００２２】
図１において、舟体３は、アルミニウムや、アルミニウム合金、ジェラルミンの様な軽量で且つ電気伝導性の高い金属を、所定の形状に加工したものが好適に使用される。なかでもアルミニウム合金が好ましい。
【００２３】
次に、以上の各部材の構成方法について説明する。すり板１は、サヤ体２０のフランジ部２ａ、２ｂに、すり板１の取付部１ａ、１ｂを当接させ、サヤ体２０の長手方向に圧入されている。これによって、すり板１とサヤ体２０とは一体化される。このすり板１と一体化されたサヤ体２０の舟体取付ボルト４を舟体３に設けられた取付穴に通し、ナット５を取付ボルト４に螺合することによって取り付けられる。
【００２４】
【実施例】
以下、実施例をあげ、本発明を具体的に説明する。
【００２５】
（実施例１）
すり板は、平均粒径１０〜３０μｍの人造黒鉛粉末に、バインダーとしてタールピッチを加え、２００〜３００℃の範囲内の所定温度に加熱した状態で２時間混練し、室温に冷却してから粉砕した後、０．１〜１．５ｔｏｎ／ｃｍ2 の範囲内の所定の圧力で、５０×１５０×３００ｍｍの圧粉体にプレス成形し、この圧粉体を１１５０℃、１時間保持の条件で焼成し、焼結体を形成した。この焼結体を２３×３９×２７０ｍｍに加工し、図１に示すような断面を有した焼結体とした。この焼結体を減圧含浸炉に装入し、含浸炉内を２Ｔｏｒｒに減圧し、１１５０℃の温度で無酸素銅の溶湯に浸漬し、１３０気圧の圧力を付加する条件で無酸素銅の含浸を行った。
【００２６】
サヤは、厚さ１．２ｍｍの亜鉛メッキされた鋼板を、外径寸法で平板部が幅４１．４ｍｍ、長さが２７０ｍｍ、すり板の取付部と当接するフランジ部の幅が８ｍｍの寸法に成形され、平板部に直径８ｍｍの２個の下穴が加工されたものを使用した。このサヤに形成された２個の下穴に、表面が亜鉛メッキされた圧入用の長さ２０ｍｍのＭ８ボルトを圧入荷重６０ｋＮで圧入し、舟体取付ボルトとした。このようにサヤとボルトが一体化したサヤ体に前述したすり板を挿入し、固定した。
【００２７】
（実施例２）
サヤの厚みを１．６ｍｍとした以外は実施例１と同じ方法で、サヤ体を作製し、実施例１と同じすり板を、サヤ体に挿入し、固定した。
【００２８】
（実施例３）
サヤの厚みを２．０ｍｍとした以外は実施例１と同じ方法で、サヤ体を作製し、実施例１と同じすり板を、サヤ体に挿入し、固定した。
【００２９】
（比較例１）
実施例１と同じ方法で製造したすり板の底面の中央部の長手方向に、深さ６ｍｍ、幅１４ｍｍの舟体取付ボルト頭部の逃げ溝を形成した。また、下穴径を８．５ｍｍとした以外は実施例１と同じ方法で製造したサヤに、四角形の頭部を有する以外は実施例１と同一のボルトをサヤに挿入してサヤ体を作製し、すり板をサヤ体に挿入し、固定した。
【００３０】
（参考例１）
舟体取付ボルトを溶接してサヤに固定した以外は、実施例１と同じ方法で、ボルトと一体化したサヤ体を作製し、すり板をこのサヤ体に挿入し、固定した。
【００３１】
実施例１乃至３、比較例１および参考例１の、すり板の有効厚み、摩耗しろ、サヤ体との接触面積、強度等を表１にまとめて示す。ここで、摩耗しろは、実施例１乃至３及び参考例１においては、すり板底部に溝がないことから、すり板上面からサヤ体フランジ部の高さを引いた値とした。一方、比較例１は、すり板底部中央の溝７（図４参照）の深さを考慮して表記のとおりとした。また、すり板の強度は、摩耗限度の厚さのすり板をすり板の長手方向に対して直角に厚さ６ｍｍに切り出し、底面側の２箇所を支点距離３０ｍｍで支え、万能試験機ですり板の摺動面に負荷をかけて、すり板の３点曲げ強度を測定したものである。
【００３２】
【表１】
0004409659.tif 000002
【００３３】
（舟体取付ボルトの取付強度）
次に、実施例１乃至３、比較例１および参考例１の、舟体取付ボルトの取付強度を測定した。測定方法の概略を図３に示す。ボルト４にワッシャ１０、ナット５を取付、サヤ本体２を万力によって、固定して、トルクレンチでボルト又はボルト取付部が破損するまで締め付け、破損時の締付トルクを舟体取付ボルトの取付強度とした。なお、試験したボルトは各６本で、その平均値をそれぞれの取付強度とした。
【００３４】
表２に、それぞれの舟体取付ボルトの取付強度をまとめて示す。
【００３５】
【表２】
0004409659.tif 000003
【００３６】
表１より、すり板の底面を平面とし、さらに、サヤ体にボルトを圧入してすり板との当接面を平面とすることによって、従来に比べ、すり板の有効厚み、摩耗しろ、サヤ体との接触面積が大きく取れることがわかる。また、摩耗限度のすり板の強度も向上することがわかる。これらのことから、舟体取付面からすり板上面までの高さを同一にした場合は、すり板底面を平面にすることで、すり板の使用できる有効厚みが向上し、すり板の交換時期をサヤ体のフランジ部の高さとすることができることがわかる。
【００３７】
表２より、サヤの板厚を厚くすることにより、ボルトの取付強度を大きくすることが可能となる。また、溶接の場合も、圧入によりボルトを固定した場合と強度は略同じであることがわかる。しかしながら、溶接による場合は、表面の亜鉛メッキが溶接時に剥がれ、ボルト及び、サヤの地肌が露出した状態となった。このことから、圧入によって取付たボルトはサヤ表面および、ボルト表面のメッキを傷つけることがないことから、雨水による錆を抑制することができることがわかる。
【００３８】
【発明の効果】
請求項１の発明によると、すり板底面が平面となっているため、摩耗による強度の低下をすくなくすることが可能となり、すり板の交換時期をサヤ体のフランジ部高さとすることが可能となる。そのため、従来よりも摩耗しろを大きく取ることが可能となる。さらには、すり板とサヤ体との接触面積が大きくなり、そのため、接触抵抗が小さくなり、安定した集電作用を得ることができるとともに、サヤ体とすり板の間に隙間がないため、雨水等の侵入による舟体取付ボルトの錆の発生を抑制できるなど、すり板の寿命を延命する効果が得られる。
【００３９】
また、すり板自身の強度を大幅に向上させることが可能となり、すり板の寿命を延ばす効果を得ることができる。
【００４０】
請求項２及び請求項３の発明によると、サヤと舟体取付ボルトを一体化してサヤ体を形成し、サヤ体とすり板との当接面を平面とすることで、すり板底面の中央部の溝を形成する必要がなくなり、すり板の強度が大幅に向上する効果が得られる。また、請求項１〜３の発明によると、摩耗しろが従来のものに比べ大きくとれ、摩耗しろの限界が外部から明確に判断することができる。さらには、圧入によって、舟体取付ボルトを取付けるため、ボルト及びサヤの表面の亜鉛メッキ等のメッキが剥がれることがないため、錆に強く、サヤ体の耐用時間を長くできる効果を得ることができる。
【図面の簡単な説明】
【図１】本発明における集電部材の断面模式図である。
【図２】圧入用ボルトの一例の模式図である。
【図３】舟体取付ボルトの取付力測定方法を説明する図である。
【図４】従来の集電部材の断面模式図である。
【符号の説明】
１  すり板
２  サヤ
３  舟体
４  舟体取付ボルト
５  ナット
６  舟体取付ボルト
７  舟体取付ボルト頭部逃げ溝
２０  サヤ体
【図１】
0004409659.tif 000004
【図２】
0004409659.tif 000005
【図３】
0004409659.tif 000006
【図４】
0004409659.tif 000007